(57)【要約】【課題】高精度な光学面を有するガラス成形体を高い生産効率で製造することが可能なガラス成形体の製造方法及び製造装置を提供する。【解決手段】溶融槽のノズルから溶融ガラスを下型の受け面に供給する溶融ガラス供給工程と、下型の受け面に供給された溶融ガラスを、下型に対向する上型と協働して加圧成形し、上型の成形面が転写された光学面を有するガラス成形体を形成する成形工程と、を有するガラス成形体の製造方法において、溶融ガラス供給工程は、ノズルの中心に対し下型の受け面の中心が偏心するように下型を配置し、受け面の中心を軸とし下型を回転させながら溶融ガラスを下型の受け面に供給する。【選択図】図１
2010184830.tif 000002
【特許請求の範囲】
【請求項１】
溶融槽のノズルから溶融ガラスを下型の受け面に供給する溶融ガラス供給工程と、
前記下型の受け面に供給された前記溶融ガラスを、前記下型に対向する上型と協働して加圧成形し、前記上型の成形面が転写された光学面を有するガラス成形体を形成する成形工程と、を有するガラス成形体の製造方法において、
前記溶融ガラス供給工程は、
前記ノズルの中心に対し前記下型の受け面の中心が偏心するように前記下型を配置し、
前記受け面の中心を軸とし前記下型を回転させながら前記溶融ガラスを前記下型の受け面に供給することを特徴とするガラス成形体の製造方法。
【請求項２】
前記溶融ガラス供給工程は、
前記受け面の中心を軸とし前記下型を回転させるとともに前記ノズルの中心と前記下型の受け面の中心との偏心量を変化させるように前記下型を移動させながら、前記溶融ガラスを前記下型の受け面に供給することを特徴とする請求項１に記載のガラス成形体の製造方法。
【請求項３】
前記溶融ガラス供給工程は、前記下型の受け面の周辺に設けられた前記溶融ガラスの外径を規制する外径規制部材を予め加熱した後、前記溶融ガラスを前記下型の受け面に供給することを特徴とする請求項１または２に記載のガラス成形体の製造方法。
【請求項４】
溶融ガラスを供給するノズルを有する溶融槽と、
前記溶融槽のノズルから供給された前記溶融ガラスを受ける受け面を有する下型と、該下型の受け面に供給された前記溶融ガラスを、前記下型と協働して加圧成形する上型を有する成形金型と、を備え、前記上型の成形面が転写された光学面を有するガラス成形体を製造するガラス成形体の製造装置において、
前記溶融槽のノズルと前記下型の受け面の相対位置を変化させる下型駆動装置を備え、
前記下型駆動装置は、
前記溶融槽のノズルから前記溶融ガラスが前記受け面に供給される際、前記ノズルの中心に対し前記下型の受け面の中心が偏心するように前記下型を移動させ、
前記溶融ガラスが前記下型の受け面に供給される動作と並行して、前記受け面の中心を軸とし前記下型を回転させることを特徴とするガラス成形体の製造装置。
【請求項５】
前記下型駆動装置は、
前記溶融ガラスが前記下型の受け面に供給される動作と並行して、前記受け面の中心を軸とし前記下型を回転させるとともに前記ノズルの中心と前記下型の受け面の中心との偏心量を変化させるように前記下型を移動させることを特徴とする請求項４に記載のガラス成形体の製造装置。
【請求項６】
前記下型の受け面の周辺に設けられた前記溶融ガラスの外径を規制する外径規制部材と、
前記外径規制部材を加熱するヒータと、を備え、
前記ヒータは、
前記溶融槽のノズルから前記溶融ガラスが前記受け面に供給される前に前記外径規制部材の加熱を開始することを特徴とする請求項４または５に記載のガラス成形体の製造装置。
【発明の詳細な説明】
【技術分野】
【０００１】
本発明は、ガラス成形体の製造方法及び製造装置に関し、特に、溶融ガラスを成形金型で加圧成形してガラス成形体を得るガラス成形体の製造方法及び製造装置に関する。
【背景技術】
【０００２】
ガラス製の光学素子は、デジタルカメラ用レンズ、ＤＶＤ等の光ピックアップレンズ、携帯電話用カメラレンズ、光通信用のカップリングレンズ、各種ミラー等として利用されるようになり、その用途は広範囲に及んでいる。このようなガラス製の光学素子は、ガラス素材を成形金型で加圧成形するプレス成形法により製造されることが多くなってきた。特に、光学面として非球面を有する光学素子は、研削・研磨加工による面形成が容易でないことから、成形金型によるプレス成形法による製造が一般的になりつつある。その中でも、溶融ガラスを成形金型で直接加圧成形してガラス製の光学素子を得るダイレクトプレス法は、高い生産効率を期待できることから注目されている。
【０００３】
溶融ガラスを成形金型で直接加圧成形してガラス製の光学素子を得る方法として、ノズル先端からの溶融ガラスを下型に滞留させた後、下型上の溶融ガラスを上型と下型とで加圧成形する方法が知られている（例えば、特許文献１を参照）。
【０００４】
特許文献１に記載された方法のように溶融ガラスを成形金型で直接加圧成形する方法においては、金型に該金型よりも高温の溶融ガラスが供給され、供給された溶融ガラスは主に金型との接触面からの放熱によって冷却されて固化する。
【０００５】
しかしながら、成形の過程で溶融ガラスの冷却される速度が、溶融ガラスの上面と下面、あるいは中心部と周辺部において異なり、冷却による収縮量が不均一になることから、精度の高い光学面を形成することは困難であった。特に、溶融ガラスが最初に下型に接触して急冷される下面側に精度の高い光学面を形成することは非常に困難であった。
【０００６】
そこで、特許文献１では、溶融ガラスの温度が比較的安定する上面側の光学面のみを上型の成形面の転写によって形成し、ガラス成形体を形成した後、下面側の光学面は追加工（研削・研磨加工）によって形成することでガラスレンズを製造する方法が提案されている。
【先行技術文献】
【特許文献】
【０００７】
【特許文献１】特開平８−７４６３６号公報
【発明の概要】
【発明が解決しようとする課題】
【０００８】
特許文献１に記載の方法においては、溶融ガラスの中心部と周辺部とで温度差があったとしても、ガラス成形体の下面側には精度の高い光学面を形成することができる。しかし、ガラス成形体の上面側に高精度な光学面を得ることが難しいという問題があった。
【０００９】
また、例えば、外径がφ２０ｍｍ以上といった比較的大きなガラス成形体を製造する場合には、下型の受け面に多量の溶融ガラスを溜める必要があることから、溶融ガラスの外径を規制する為の外径規制面を有する外径規制部材を備えた成形金型を使用する必要がある。この場合、供給された溶融ガラスは下型の受け面と接触するだけでなく、外径規制部材の外径規制面とも接触することになる。溶融ガラスは、これら成形金型との接触面から急速に冷却される為、このような外径規制部材を備えた成形金型を使用する場合には、溶融ガラスの端部の冷却が一層急速に進むことになる。このように、溶融ガラスの中心部と周辺部の冷却速度に大きな差が生じることから、成形時における溶融ガラスの収縮量が均一にならず、ガラス成形体の上面側に高精度な光学面を得ることはさらに困難となっていた。
【００１０】
本発明は、上記課題を鑑みてなされたもので、高精度な光学面を有するガラス成形体を高い生産効率で製造することが可能なガラス成形体の製造方法及び製造装置を提供することを目的とする。
【課題を解決するための手段】
【００１１】
上記目的は、下記の１から６の何れか１項に記載の発明によって達成される。
【００１２】
１．溶融槽のノズルから溶融ガラスを下型の受け面に供給する溶融ガラス供給工程と、
前記下型の受け面に供給された前記溶融ガラスを、前記下型に対向する上型と協働して加圧成形し、前記上型の成形面が転写された光学面を有するガラス成形体を形成する成形工程と、を有するガラス成形体の製造方法において、
前記溶融ガラス供給工程は、
前記ノズルの中心に対し前記下型の受け面の中心が偏心するように前記下型を配置し、
前記受け面の中心を軸とし前記下型を回転させながら前記溶融ガラスを前記下型の受け面に供給することを特徴とするガラス成形体の製造方法。
【００１３】
２．前記溶融ガラス供給工程は、
前記受け面の中心を軸とし前記下型を回転させるとともに前記ノズルの中心と前記下型の受け面の中心との偏心量を変化させるように前記下型を移動させながら、前記溶融ガラスを前記下型の受け面に供給することを特徴とする前記１に記載のガラス成形体の製造方法。
【００１４】
３．前記溶融ガラス供給工程は、前記下型の受け面の周辺に設けられた前記溶融ガラスの外径を規制する外径規制部材を予め加熱した後、前記溶融ガラスを前記下型の受け面に供給することを特徴とする前記１または２に記載のガラス成形体の製造方法。
【００１５】
４．溶融ガラスを供給するノズルを有する溶融槽と、
前記溶融槽のノズルから供給された前記溶融ガラスを受ける受け面を有する下型と、該下型の受け面に供給された前記溶融ガラスを、前記下型と協働して加圧成形する上型を有する成形金型と、を備え、前記上型の成形面が転写された光学面を有するガラス成形体を製造するガラス成形体の製造装置において、
前記溶融槽のノズルと前記下型の受け面の相対位置を変化させる下型駆動装置を備え、
前記下型駆動装置は、
前記溶融槽のノズルから前記溶融ガラスが前記受け面に供給される際、前記ノズルの中心に対し前記下型の受け面の中心が偏心するように前記下型を移動させ、
前記溶融ガラスが前記下型の受け面に供給される動作と並行して、前記受け面の中心を軸とし前記下型を回転させることを特徴とするガラス成形体の製造装置。
【００１６】
５．前記下型駆動装置は、
前記溶融ガラスが前記下型の受け面に供給される動作と並行して、前記受け面の中心を軸とし前記下型を回転させるとともに前記ノズルの中心と前記下型の受け面の中心との偏心量を変化させるように前記下型を移動させることを特徴とする前記４に記載のガラス成形体の製造装置。
【００１７】
６．前記下型の受け面の周辺に設けられた前記溶融ガラスの外径を規制する外径規制部材と、
前記外径規制部材を加熱するヒータと、を備え、
前記ヒータは、
前記溶融槽のノズルから前記溶融ガラスが前記受け面に供給される前に前記外径規制部材の加熱を開始することを特徴とする前記４または５に記載のガラス成形体の製造装置。
【発明の効果】
【００１８】
本発明によれば、溶融ガラスを下型の受け面に供給する際、ノズルの中心に対し下型の受け面の中心が偏心するように下型を配置し、受け面の中心を軸とし下型を回転させながら溶融ガラスを下型の受け面に供給するようにした。すなわち、溶融ガラスを受け面の中心を中心とする所望の半径（偏心量）の円を描くように供給するようにした。これにより、溶融ガラスの中心部と周辺部の冷却速度差が抑えられ、受け面に供給された溶融ガラスの温度分布を均一化でき、成形時における溶融ガラスの収縮量を均一化することができる。その結果、加圧成形によって少なくとも上面側の光学面が高精度に形成されたガラス成形体を得ることができ、高精度な光学面を有するガラス成形体を高い生産効率で製造することができる。
【００１９】
また、溶融ガラスを下型の受け面に供給する際、受け面の中心を軸とし下型を回転させるとともにノズルの中心と下型の受け面の中心との偏心量を変化させるように下型を移動させながら、溶融ガラスを下型の受け面に供給することもできる。すなわち、溶融ガラスを受け面の中心を中心とする螺旋状の軌跡を描くように供給することもできる。これにより、溶融ガラスの中心部と周辺部の冷却速度差がさらに抑えられ、受け面に供給された溶融ガラスの温度分布をより均一化することができる。
【図面の簡単な説明】
【００２０】
【図１】本発明の実施形態に係わる成形装置の概略構成を示す断面模式図である。
【図２】本発明の実施形態に係わる成形金型の概略構成を示す断面模式図である。
【図３】本発明の実施形態に係わるガラス成形体の一例を示す断面模式図である。
【図４】本発明の実施形態に係わる非球面レンズの一例を示す断面模式図である。
【図５】溶融ガラスの下型への供給方法を説明する模式図である。
【発明を実施するための形態】
【００２１】
以下図面に基づいて、本発明に係るガラス成形体の製造方法及び製造装置の実施の形態を説明する。尚、本発明を図示の実施の形態に基づいて説明するが、本発明は該実施の形態に限られない。
【００２２】
最初に、本発明におけるガラス成形体の製造装置に該当する成形装置の概略構成を図１を用いて説明する。図１は、成形装置１の概略構成を示す断面模式図である。
【００２３】
成形装置１の要部は、溶融槽５、成形金型３、及び下型駆動装置７等から構成される。
【００２４】
溶融槽５は、内部に投入されたガラス材料を溶融し、溶融ガラス１０を生成する。溶融槽５の底面には、流出パイプ５１が設けられている。流出パイプ５１の先端にはノズル５３が設けられ、ノズル５３より溶融ガラス１０を成形金型３の下型３３の受け面３３ａに供給する。また、溶融槽５の内部には、図示しない攪拌翼が設けられており、該攪拌翼を回転させて、溶融ガラス１０を攪拌し均質化する。
【００２５】
溶融槽５、流出パイプ５１、及び攪拌翼の材料としては、例えば、白金を用いることができる。また、溶融槽５の外側には、槽全体を支える為に、図示しない耐火物製補強部材を設けてもよい。また、溶融槽５や流出パイプ５１の周囲には、それぞれを所定の温度に加熱制御する、図示しないヒータ、及び温度センサが設けられている。
【００２６】
成形金型３は、上型３１、下型３３、及び外径規制部材３５等から構成される。ここで、成形金型３の構成を図２を用いて説明する。図２は、成形金型３の概略構成を示す断面模式図である。
【００２７】
上型３１には、ガラス成形体の光学面を形成する為の凹の非球面形状の成形面３１ａが形成されている。下型３３には、溶融ガラス１０を受ける為の平坦な受け面３３ａが形成されている。外径規制部材３５は、円筒状の形状をなし、その内面には溶融ガラス１０の外径を規制する為の外径規制面３５ａが形成され、下型３１に嵌め込まれて固定されている。
【００２８】
尚、本実施形態においては、上型３１の成形面３１ａは凹の非球面に形成されているが、凸の非球面であってもよい。また、下型３３の受け面３３ａは平坦な面に形成されているが、凹面、凸面であってもよい。
【００２９】
また、外径規制部材３５は、必ずしも必須の部材ではないが、例えば外径がφ２０ｍｍ以上といった比較的大きなガラス成形体を製造する場合には、下型３３の受け面３３ａに多量の溶融ガラス１０を溜める必要があることから、溶融ガラス１０の外径を規制する為の外径規制面３５ａを有する外径規制部材３５を備えていることが好ましい。外径規制部材３５は、図２に示すように下型３３と別部材で構成しても良いし、同一部材に受け面３３ａと外径規制面３５ａとを形成し、下型３３と外径規制部材３５の両方の機能を兼ね備えた部材を用いてもよい。また、下型３３に固定せずに脱着可能な構成としてもよいし、下型３３とは別に独立して上下に移動できる機構を備えた構成とすることも好ましい。
【００３０】
下型３１、上型３３、外径規制部材３５には、それぞれを所定温度に加熱制御する図示しないヒータ、及び温度センサが設けられている。
【００３１】
ヒータ、及び温度センサは、それぞれの部材を独立して温度調節することができる構成としてもよいし、成形金型３全体を一つ、あるいは複数のヒータでまとめて加熱するような構成としてもよい。ヒータとしては、公知の各種のヒータの中から適宜選択して用いることができる。例えば、部材の内部に埋め込んで使用するカートリッジヒータや、部材の外側に接触させて使用するシート状のヒータ等を用いることができる。また、温度センサとしては、種々の熱電対の他、白金測温抵抗体、各種サーミスタ等公知のセンサを用いることができる。
【００３２】
成形金型３の内、上型３１の加熱温度は、溶融ガラス１０に成形面３１ａの形状を良好に転写できる温度範囲に設定する必要がある。通常、成形するガラスのＴｇ（ガラス転移点）−１００℃からＴｇ＋１００℃程度の温度範囲とすることが好ましい。加熱温度が低すぎると溶融ガラス１０に成形面３１ａの形状を良好に転写させることが困難になってくる。逆に、必要以上に温度を高くしすぎることは、溶融ガラス１０と成形金型３との融着を防止する観点や、成形金型３の寿命の観点から好ましくない。実際には、成形するガラスの材質や、ガラス成形体の形状、大きさ、成形金型３の材質、保護膜の種類、ヒータや温度センサの位置等種々の条件を考慮に入れて適正な温度を決定する。
【００３３】
下型３３と外径規制部材３５の加熱温度については、上型３１とは異なり受け面３３ａや外径規制面３５ａの転写性を考慮する必要はないが、溶融ガラス１０の冷却速度に影響することから、上型３１の場合と同様に、成形するガラスのＴｇ−１００℃からＴｇ＋１００℃程度の温度範囲とすることが好ましい。
【００３４】
上型３１、下型３３、及び外径規制部材３５の材料は、炭化タングステンを主成分とする超硬材料、炭化珪素、窒化珪素、窒化アルミニウム、カーボン等、ガラス成形体を加圧成形する為の成形金型として公知の材料の中から適宜選択して用いることができる。また、これらの材料の表面に各種金属やセラミックス、カーボン等の保護膜を形成したものを用いることもできる。上型３１、下型３３、及び外径規制部材３５を同一の材質としてもよいし、それぞれ別の材質としてもよい。
【００３５】
加圧成形方法としては、溶融ガラス１０を成形金型３で直接加圧成形するダイレクトプレス法やその他周知の方法を用いることができる。また、加圧機構は、特に限定されることなく、エアシリンダ、油圧シリンダ、サーボモータを用いた電動シリンダ等の公知の加圧機構を適宜選択して用いることができる。
【００３６】
また、ガラス材料は、特に限定されることなく、光学的用途に用いられる周知のガラスを用途に応じて選択して用いることができる。例えば、リン酸系ガラス、ランタン系ガラス等が挙げられる。
【００３７】
図１に戻って、下型駆動装置７は、加圧部７１、及び駆動部７３等から構成される。
【００３８】
加圧部７１は、前述のようにエアシリンダ、油圧シリンダ、サーボモータを用いた電動シリンダ等の公知の加圧機構を備え、下型３３を駆動することで、溶融ガラス１０を加圧成形する。尚、本実施形態においては、加圧部７１は、下型３３を駆動する構成としたが、これに限定されることなく、上型３１、または上型３１と下型３３の両方を駆動する構成としてもよい。
【００３９】
駆動部７３は、溶融槽５のノズル５３から溶融ガラス１０を下型３３の受け面３１ａに供給する際、下型３３を矢印Ｈ方向へ移動、及び矢印Ｒ方向に回転させる。尚、駆動部７３による下型３３の駆動動作の詳細は後述する。
【００４０】
次に、このような構成の成形装置１を用いて形成されるガラス成形体を図３を用いて説明する。図３は、ガラス成形体１１の一例を示す断面模式図である。
【００４１】
図３に示すように、ガラス成形体１１の一方の面には、上型３１による凸の非球面の転写面１１ａ（光学面）が形成され、他方の面には、下型３３による平坦な転写面１１ｂが形成されている。尚、下型３３による転写面１１ｂは、転写性が乏しいことから、後工程で機械加工により、例えば破線で示すような凸の球面（機械加工面１１ｃ）に高精度に仕上げるものである。このようにして仕上げられた非球面レンズ１１Ａの一例を図４に示す。図４に示すように、非球面レンズ１１Ａの一方の面には、加圧成形により凸の非球面の転写面１１ａ（光学面）が形成され、他方の面には、機械加工により凸の球面の機械加工面１１ｃ（光学面）が形成されている。尚、本実施形態においては、機械加工面１ｃは凸面に形成されているが、凸面に限定されることなく凹面であってもよい。
【００４２】
機械加工方法としては、高速研削機（カーブジェネレータ）等を用いた粗摺工程、ダイヤモンドペレット等を用いた精研削工程、研磨剤で表面を仕上げる研磨工程といった工程によって光学面を形成することができるが、これに限定されることはなく、公知の手法を適宜選択して用いることができる。また、研削等によって非球面レンズ１１Ａのコバ面を形成する工程を備えていてもよい。
【００４３】
次に、このような構成の成形装置１を用いたガラス成形体の製造方法の概要を前述の図１を用いて説明する。
【００４４】
本実施形態においては、溶融ガラス１０の温度よりも低い所定温度に加熱された成形金型３の下型３３の受け面３３ａに、溶融槽５の下部に設けられたノズル５３より溶融ガラス１０を供給する（溶融ガラス供給工程）。このとき、溶融槽５とノズル５３は図示しないヒータによってそれぞれ所定の温度に加熱されている。溶融ガラス１０が供給された下型３３は上型３１の下方まで移動し、下型３３と上型３２並びに外径規制部材３５とで溶融ガラス１０を加圧成形して、それぞれの成形面（成形面３１ａ、受け面３３ａ、外径規制面３５ａ）が転写されたガラス成形体を得る（成形工程）。
【００４５】
ここで、本発明は、溶融ガラス供給工程において、下型３３の受け面３３ａに供給された溶融ガラス１０の中心部と周辺部の冷却速度差を抑え、溶融ガラス１０の温度分布を均一化することで、成形時における溶融ガラス１０の収縮量を均一化させる。その為に、溶融槽５のノズル５３から溶融ガラス１０を下型３３の受け面３１ａに供給する動作と並行して、ノズル５３に対する受け面３３ａの相対位置を変化させるものである。以下、その詳細を図５を用いて説明する。
（溶融ガラス供給方法１）
図５（ａ）に溶融ガラス供給工程で行われる溶融ガラス１０の供給方法の一例を示す。図５（ａ１）は、溶融槽５のノズル５３に対する下型３３の受け面３３ａ相対位置を示す断面模式図、図５（ａ２）は、受け面３３ａに供給される溶融ガラス１０の軌跡を示す平面模式図、図５（ａ３）は、図５（ａ２）中Ａ−Ａ′断面における溶融ガラス１０の温度分布を示す模式図である。
【００４６】
本供給方法１は、最初に、図５（ａ１）に示すように、下型駆動装置７の駆動部７３により、ノズル５３の中心Ｃ１に対し下型３３の受け面３３ａの中心Ｃ２が所定量ｄ（例えば、受け面３３ａの半径の略半分）偏心するように下型３３を移動させる。
【００４７】
次に、ノズル５３より溶融ガラス１０の供給を開始するとともに、駆動部７３により、受け面３３ａの中心Ｃ２を軸とし下型３３を回転させる。
【００４８】
この時、受け面３３ａに供給される溶融ガラス１０の軌跡は、図５（ａ２）に示すように、受け面３３ａの中心Ｃ２を中心とする半径ｄの円Ｃを描くような軌跡となる。
【００４９】
図５（ｃ）に従来の溶融ガラス１０の供給方法を示す。図５（ｃ１）〜図５（ｃ３）は、それぞれ前述の図５（ａ１）〜図５（ａ３）に対応する図である。
【００５０】
図５（ｃ１）に示すように、ノズル５３の中心Ｃ１と下型３３の受け面３３ａの中心Ｃ２を一致させ固定した状態で、溶融ガラス１０を受け面３３ａに供給した場合は、受け面３３ａへ供給された溶融ガラス１０の中心部と周辺部の冷却速度差が大きく、図５（ｃ３）に示すように、温度分布が不均一となる。
【００５１】
このように、本実施形態における溶融ガラス供給方法１においては、溶融ガラス１０の受け面３３ａへの供給軌跡を半径ｄの円Ｃを描くような軌跡とすることにより、受け面３３ａへ供給された溶融ガラス１０の中心部と周辺部の冷却速度差が抑えられ、図５（ａ３）に示すように、温度分布を均一化できる。その結果、成形時における溶融ガラス１０の収縮量を均一化することができ、加圧成形によって少なくとも上面側の光学面（転写面１１ａ）が高精度に形成されたガラス成形体１１を得ることができる。尚、溶融ガラス１０を受け面３３ａに供給する際に、外径規制部材３５を予め加熱しておくと、受け面３３ａへ供給された溶融ガラス１０の中心部と周辺部の冷却速度差をさらに抑えることができる。
（溶融ガラス供給方法２）
図５（ｂ）に溶融ガラス供給工程で行われる溶融ガラス１０の供給方法の別例を示す。図５（ｂ１）〜図５（ｂ３）は、それぞれ前述の図５（ａ１）〜図５（ａ３）に対応する図である。
【００５２】
本供給方法２は、図５（ｂ１）に示すように、下型駆動装置７の駆動部７３により、受け面３３ａの中心Ｃ２を軸とし下型３３を回転させるとともに下型３３を矢印Ｈ方向に移動させながら（偏心量を変化させながら）、溶融ガラス１０を受け面３３ａに供給する。
【００５３】
この時、受け面３３ａに供給される溶融ガラス１０の軌跡は、図５（ｂ２）に示すように、受け面３３ａの中心Ｃ２を中心とする螺旋状Ｐの軌跡となる。
【００５４】
このように、本実施形態における溶融ガラス供給方法２においては、溶融ガラス１０の受け面３３ａへの供給軌跡を螺旋状Ｐの軌跡とし、受け面３３ａの略全面に渡って溶融ガラス１０を供給することにより、受け面３３ａへ供給された溶融ガラス１０の中心部と周辺部の冷却速度差がより抑えられ、図５（ｂ３）に示すように、温度分布をさらに均一化できる。その結果、成形時における溶融ガラス１０の収縮量を一層均一化することができる。
【００５５】
尚、以上の説明では非球面レンズの一方の光学面が非球面である例を説明したが、両方の光学面が非球面である非球面レンズにも本発明は適用できる。
【符号の説明】
【００５６】
１  成形装置
３  成形金型
３１  上型
３１ａ  成形面
３３  下型
３３ａ  受け面
３５  外径規制部材
３５ａ  外径規制面
５  溶融槽
５１  流出パイプ
５３  ノズル
７  下型駆動装置
７１  加圧部
７３  駆動部
１０  溶融ガラス
１１  ガラス成形体
１１ａ、１１ｂ  転写面
１１ｃ  機械加工面
１１Ａ  非球面レンズ
【図１】
2010184830.tif 000003
【図２】
2010184830.tif 000004
【図３】
2010184830.tif 000005
【図４】
2010184830.tif 000006
【図５】
2010184830.tif 000007